(57)【特許請求の範囲】
【請求項１】
スパッタリング処理方法において、
(a)  スパッタリングターゲットの中心の周りにその後面上でマグネトロンを回転させ、前記ターゲットがプラズマスパッタリングチャンバの側面を形成し、
(b)  前記ターゲットをプラズマスパッタリングし、
(c)  ステップ(a)と(b)を含む堆積動作を行い、前記マグネトロンを前記中心の周りの第１直径を有する軌道の周りを回転させ、
(d)  ステップ(a)と(b)を含むクリーニング動作を行い、前記マグネトロンを前記中心の周りの前記第１直径より大きい第２直径を有する軌道に沿って回転させるステップを備えることを特徴とする方法。
【請求項２】
ステップ(c)とステップ(d)の違いは、ステップ(a)の回転方向の違いである請求項１に記載の方法。
【請求項３】
ステップ(c)の間前記チャンバ内に生産ウェハが置かれ、ステップ(d)の間前記チャンバ内にダミーウェハが置かれる請求項１に記載の方法。
【発明の詳細な説明】
【０００１】
【発明の技術分野】
本発明は、一般にスパッタリングによる材料の堆積に関する。特に、本発明は、スパッタリングを強化するため磁界を生じるマグネトロンに関する。
【０００２】
【従来の技述】
現代の半導体集積回路の製作では、シリコン又は他の半導体基板の能動半導体デバイスを相互接続する複数のレベルの金属被覆を堆積しパターニングを行い、またデバイスを外部の電気ラインに接続する必要がある。典型的には、シリコンベース材料等の誘電体層が堆積される。次に、フォトリソグラフィーを使用して、誘電体を一連の垂直に延びるコンタクト又はビアホール、及びおそらく他の相互接続構造をパターン化する。以後、ビアホールのみに付いて記載するが、殆どの内容はコンタクトホールと、誘電体に形成される他の金属被覆構造に適用することが出来る。次に、アルミニウム等の相互接続金属が、ホール内と誘電体層の上に充填される。過去において、垂直の相互接続は、典型的には金属エッチングプロセスによりエッチングされた。しかし、より最近になって、ダマシンプロセスが開発された。金属堆積の前に、垂直の相互接続パターンが、誘電体内にトレンチの形でエッチングされる。次に、ビアとトレンチ内と、誘電体上に金属が堆積される。化学機械的研磨により、トレンチの頂部より上の任意の金属を除去する。又より最近、低ｋ誘電体が開発され、二酸化珪素又は珪酸塩ガラス誘電体に置き換わり、金属被覆としてアルミニウムを銅で置き換えるプロセスが開発された。
【０００３】
スパッタリングは、物理蒸着（ＰＶＤ）ともいわれ、金属を堆積するのに好適な技術である。スパッタリングは比較的高速で、スパッタリング装置と材料は比較的安価で、化学蒸着（ＣＶＤ）用の装置と比較して装置はより信頼性がある。最近、深いビアホール内に銅を電気めっきする技術が開発された。しかし、電気めっきした銅は、珪酸塩ベースの誘電体上に堆積される他の多くの金属被覆と同様に、最初にビアホールの側面と底面上に１つ又はそれ以上の薄い層を堆積させて、接着層、次の堆積のためのシード層、及び金属と誘電体の間の原子の移動を防止するバリヤー層とする必要がある。これらのバリヤーと他の層は、典型的にはアルミニウム金属被覆にはＴｉ／ＴｉＮ、銅金属被覆にはＴａ／ＴａＮであるが、他の材料でも良い。誘電体上に堆積される初めの層の少なくとも幾つかには、スパッタリングが好ましい。
【０００４】
進んだ半導体集積回路構造は密集して詰まり、ビアはますます大きいアスペクト比になっている。ここに、アスペクト比とは、覆われる又は充填される孔の深さと最小幅の比である。４を超えるアスペクト比が必要である。しかし、従来のスパッタリングはこのような高いアスペクト比の孔の中に均等に(conformal)堆積させるのに適さない。従来のスパッタリングは、スパッタされた粒子が広い角度に分布し、それゆえ、深く狭いビアホールの底部に到達する可能性は少ない。
【０００５】
それにもかかわらず、高アスペクト比のビアをより良く充填するスパッタリング装置と技術が開発された。１つのアプローチは、イオン化金属プラズマ（ＩＰＭ）スパッタリングといわれ、ＲＦコイルが別のエネルギーをスパッタリングプラズマに結合し、高密度プラズマ（ＨＰＤ）を生じる。しかし、このアプローチは装置のコストが高い。
【０００６】
他のアプローチは、しばしば自己イオン化プラズマ（ＳＩＰ）スパッタリングといわれ、改変したＤＣマグネトロンスパッタリング装置を使用し、ＩＭＰスパッタリングの多くの効果を達成し、ある状況ではより良い薄膜を堆積することが出来た。ＳＩＰスパッタリング用に開発された装置は、また銅の持続性自己スパッタリング（ＳＳＳ）にも使用でき、ここでは後述するようにアルゴン作用ガスは必要ない。
【０００７】
図１に、ＳＳＳ又はＳＩＭＰスパッタリング用に少し改変した従来のＰＶＤ反応器10の概略断面図を示す。この図は、カリフォルニア州サンタクララのアプライドマテリアルズ社のEnduraＰＶＤ反応器に基づいている。反応器10は、真空チャンバ12を備え、該真空チャンバはセラミックアイソレータ14によりPVDターゲット16にシールされ、該ターゲットはウェハ18上にスパッタ堆積される材料通常は金属からなり、該ウェハはウェハクランプ22によりヒーターペデスタル電極20上に保持される。ウェハクランプ22の代りに、ペデスタル20に静電チャックを導入しても良く、又はウェハは適所に保持されずにペデスタル20上に置いても良い。ターゲット材料は、アルミニウム、銅、チタン、タンタル、数パーセントの合金要素を含むこれらの金属の合金、又はＤＣスパッタリングを行うことの出来る他の金属でも良い。チャンバ内に保持されたシールド24が、チャンバ壁12をスパッタされた材料から保護し、アノード接地面を与える。選択可能で制御可能なＤＣ電源26が、シールド24に対して、ターゲット16をＤＣ約−600Ｖに負にバイアスする。従来、ペデスタル20とそれゆえウェハ18は、電気的にフローティング状態にされるが、ある種類のＳＳＳとＳＩＰスパッタリングでは、交流結合キャパシター30又はより複雑なマッチング及び分離回路により、ＲＦ電源28がペデスタル18に結合し、ペデスタル電極20がＤＣ自己バイアス電圧を持つようにし、それが高密度プラズマ内に生じる正に帯電したスパッタイオンを、高アスペクト比の孔の中に深く引付ける。ペデスタル20が電気的にフローティング状態でも、いくらかのＤＣバイアスを生じる。
【０００８】
第１ガス源34が、マスフロー制御器36を通ってスパッタリング作用ガス（典型的にはアルゴン）をチャンバ12に供給する。窒化チタン、窒化タンタル等の反応性金属窒化物スパッタリングでは、他のガス源38からそれ自身のマスフロー制御器40を通って、窒素が供給される。Ａｌ2Ｏ3等の酸化物を生じるため、酸素を供給することも出来る。ガスは、チャンバ12内の色々の位置から入れることが出来る。例えば、図示するように底部の近くから、１つ又はそれ以上の入口パイプにより、シールド24の後面にガスを供給することが出来る。ガスは、シールド24の底部のアパーチャを通って、又はウェハクランプ22とシールド24とペデスタル20との間のギャップ42を通って侵入する。広いポンピングポート46を通ってチャンバ12に接続する真空システム44が、チャンバ12の内部を低圧に保持する。ベース圧力は約10-7Ｔｏｒｒ又はそれ以下に保持することが出来るが、アルゴン作用ガスの従来の圧力は典型的には約1〜1000ｍＴｏｒｒに保持される。しかし、半イオン化スパッタリングでは、圧力はいくらか低く、例えば0.1ｍＴｏｒｒに保持される。ＳＳＳスパッタリングでは、いったんプラズマが点弧されると、アルゴンの供給を停止し、チャンバ圧力は非常に低くしても良い。コンピュータベースの制御器48が、ＤＣ電源26とマスフロー制御器36,40を含む反応器を制御する。
【０００９】
チャンバ内にアルゴンが導入されるとき、ターゲット16とシールド24の間のＤＣ電圧が、アルゴンを点弧してプラズマにし、正に帯電したアルゴンイオンは負にバイアスされたターゲット16に引付けられる。イオンはターゲット16にかなりのエネルギーで衝突し、ターゲットの原子又は原子クラスターがターゲット16からスパッタされるようにする。ターゲット粒子の幾らかは、ウェハ18を衝撃し、その上に堆積し、それによりターゲット材料上に薄膜を形成する。金属窒化物の反応性スパッタリングでは、追加として窒素がチャンバ内に入れられ、それがスパッタされた金属原子と反応して、ウェハ18上に金属窒化物を形成する。
【００１０】
効率的にスパッタリングするため、ターゲット16の後ろにマグネトロン50が配置される。これは対向する磁石52,54が磁気ヨーク56により結合されたもので、これによりチャンバ内の磁石52,54に近くに磁界を生じる。磁界は電子をトラップし、中性原子に電荷を与え、イオン密度もまた増加して、チャンバ内のマグネトロン50に隣接する領域に高密度プラズマ領域58を形成する。ターゲット16のスパッタリングにおいて、マグネトロンで完全なカバレッジを達成するため、通常マグネトロン50は、モーター64により駆動されるシャフト62により、ターゲット16の中心60の回りを回転する。典型的には、回転速度は80〜95ｒｐｍである。従来のマグネトロンでは、磁石52,54に対して固定された軸57は、ターゲットの中心60と同軸で、マグネトロン50はターゲットの中心60の周りを一定の軌道で掃引する。
【００１１】
1999年８月12日出願のFuの米国特許出願第09/373,097号には、ＳＳＳとＳＩＰに有用なマグネトロンの幾つかの設計が開示されている。マグネトロンは、強い磁界を生じ、小さい領域を有する必要がある。マグネトロンを回転させてもターゲットの完全なカバレッジはえられない。マグネトロンは、内側磁石52と関連付けられた内側極と、これを囲む外側磁石54と関連付けられた反対磁極性の外側極とを備える。内側極と外側極は非対称で、外側極で生じる合計の磁束は、内側極で生じる磁束よりかなり大きい。そのため、磁束ラインは、チャンバ内をウェハ16に向かって深く延びる。ここに図示した磁石の配置は例示であり、Fuの特許を参照すると良く理解できるであろう。ＤＣ電源26によりターゲット16に供給される電力は、200ｍｍのウェハで20ｋＷのオーダーと大きい必要がある。高電力と小さいマグネトロン領域の組み合わせで、ＲＦ誘導コイル等による補助のプラズマ源電力を使用しなくても、マグネトロン50の下で非常に高い電力密度と、そのため適度に高密度プラズマ領域58を生じる。
【００１２】
ターゲットに送られる大量の電力を打ち消すため、ターゲット16の後面はバックチャンバ66にシールしてもよい。ターゲット16を冷却するため、バックチャンバ66の内側に冷却水を循環する。典型的には、マグネトロン50は冷却水に浸漬され、ターゲットの回転シャフト62が回転シール70を通ってバックチャンバ66に入っている。
【００１３】
マグネトロンでターゲットを完全にカバーすることが必要なのは、均一性とターゲットの利用のためだけでなく、ターゲットの任意の有効な部分をスパッタしないで残すことがないようにするためである。実際、スパッタリングは、幾分か釣合いのとれた方法であり、スパッタされた材料のうち幾らか（例えば、アルミニウム又は銅）は、ターゲット上に再堆積する。スパッタされた材料で回転するマグネトロンの軌道内に再堆積するものは、問題を起こさない。続いてスパッタされ、そのためいつも幾らかの新しいターゲット材料を露出しているからである。しかし、スパッタされた材料がマグネトロンが走査する領域（高密度プラズマ領域58の有効範囲に調節された）の外側に再堆積すると、再堆積した材料は、ターゲット表面の頂部上に積み重なる。再堆積した薄膜は、十分な厚さに成長し、特に温度サイクルにより剥がれ落ち、そのためチャンバ内に粒子を生じる。このような粒子は、処理されるウェハの上に付着し易い。高密度の集積回路の製造で、粒子ができることが大きな問題である。最小のフィーチャサイズにほぼ等しいかそれより大きいサイズの１つの粒子が、集積回路ダイ上に落ちると、その集積回路が初期試験に通らないか、又は集積回路が販売されシステム内に組込まれた後に信頼性の問題を起こす。再堆積の問題は、窒化チタン、窒化タンタル等の反応性スパッタリングで特に深刻である。スパッタされたチタン又はタンタルは、窒化物の形で再堆積し易い。窒化物材料はより剥がれ落ち易い。これらは、マグネトロンの軌道に隣接して積み重なり、軌道の最も外側の縁の近くに、最大コンタミネーションの領域が出来る。窒化物層は絶縁性なので、窒化物ターゲットの表面は、局所化された電気的異常を起こし、ターゲットからターゲットの大きい部分が放出され、スパッタされた粒子は約１ｍｍほどの大きさで、スプラットと呼ばれる。金属が比較的純粋な形で再堆積しても、不所望な結晶の性質で、スパッタリング処理に影響を及ぼす。
【００１４】
【発明が解決しようとする課題】
再堆積の問題は、通常の又はＩＭＰスパッタリングより、ＳＩＰ又はＳＳＳスパッタリングでより取扱うのが難しい。通常の及びＩＭＰスパッタリングでは、マグネトロンの強度とＤＣ電力密度はより低く、再堆積材料が積もりにくい。しかし、実質的に従来のＤＣマグネトロン反応器でＳＩＰ又はＳＳＳに要求される高ターゲット電力密度を達成するためには、磁気強度の大きさはより小さい領域に集束する必要がある。その結果、図１に示すチャンバの種類で実行されるＳＩＰ又はＳＳＳでは、マグネトロンが掃引するより幾らか大きい直径の外側領域のスパッタリングは速度が遅く、マグネトロンの軌道の外側のターゲット上に再堆積した材料が成長し易い。
従って、スパッタリングターゲット上に再堆積したスパッタ材料の成長を防ぐことが好ましい。
【００１５】
【課題を解決するための手段】
本発明は、異なる回転直径好ましくは２つの直径で回転可能なマグネトロンである。
本発明の１つの使用では、マグネトロンを小さい直径で回転させて生産デバイスのスパッタリングを行い、マグネトロンを大きい直径で回転させてターゲットをクリーニングする。
クリーニング段階で、反応器のスパッタリング条件を堆積段階と同じに設定するか、又はスパッタリング条件を変えてもよい。
【００１６】
本発明の１態様では、マグネトロンは一方の方向に回転するとき１つの直径をとり、反対方向に回転するとき他の直径をとる。
クリーニング中は、チャンバから生産用のウェハは取り除き、ダミーのウェハを挿入してウェハペデスタルを保護するのが好ましい。
【００１７】
【実施の形態及び実施例】
本発明の実施例によれば、回転軸62とマグネトロン50の間に偏心機構80が挟まり、マグネトロン50は、磁石52,54の分布において2つの異なる点の周りを回転することが出来る。そして、マグネトロン50が掃引する軌道の直径を調節することが出来る。生産ウェハのスパッタ堆積中は小さい直径が使用され、スパッタリングで観測される通常の侵食パターンを生じる。ターゲット14をクリーニングするために大きい直径が使用され、通常のターゲット侵食パターンの領域だけでなく、侵食パターンの半径方向外側の環状領域もクリーニングする。それにより、環状領域に再堆積した任意のスパッタ材料は、剥がれ落ちるほど厚く成長する前に、スパッタ除去される。
【００１８】
内側磁石と外側磁石52,54の配置の例を図２の平面図と、図２の３−３線に沿った断面図の図３に示す。外側磁石54は正確に分布するので、断面図の右側には外側磁石54を示さない。一方の磁極性の内側磁石52は、下端部で透磁性材料の内側磁極面82に固定される。同様に、他方の磁極性の外側磁石54は、下端部で透磁性材料の外側磁極面84に固定される。磁極面82,84は、内側磁石と外側磁石52,54それぞれの分布に対応する形状と面積を有する。全ての磁石の上側端部は、透磁性材料の単一の磁気ヨーク86に固定され、この磁気ヨークが反対磁極性の磁石52,54を磁気的に結合する。図２の平面図は磁気ヨーク86の下の面であり磁気ヨークは示されていない。
【００１９】
磁石52,54は2つの軸方向端部のそれぞれにタブ88を有し、このタブは磁極面82,84とヨーク86のそれぞれの孔89に入る。スクリュー（図示せず）により磁極面82,84とヨーク86の間に機械的剛性が与えられる。磁石52,54は軸方向（図３の垂直方向）に沿って磁化される。これらは同じ大きさと組成でもよく、それぞれの磁石の磁極性は、端部が固定される磁極面82,84により決まる。しかし、直径又は組成を変えることにより磁石の強度を変えて、ターゲットのスパッタリング均一性を増す又は変化させるのが有利なこともある。
図２と３に示す堆積位置では、マグネトロン50の外側端部90は第１直径の第１円92をトレースする。200ｍｍのウェハでは、第１直径は約350ｍｍでウェハ上により均一なスパッタ堆積が達成される。
【００２０】
磁気ヨーク86はまた、機械的支持プレートとして作用する。回転直径が一定の従来のマグネトロンでは、磁気軸57をターゲットの中心60と合わせて、ヨーク86は回転シャフト62に固定される。しかし、３−３線に沿った図３の断面図と図４の平面図に示すように、この実施例では、モーター回転シャフト62は、ヨーク86の軸方向に延びる孔即ちスロット94を自由にしかし近接して通り、ヨーク86の底部より少し下方へ延びる。モーター回転シャフト62は、ヨーク86に固定されるのではなく、スイングアーム96に固定される。スイングアーム96の他端は、軸方向ピボットジョイント98の一方の軸方向端部に固定される。ピボットジョイント98の他方の軸方向端部は磁気ヨーク86に固定される。軸方向ピボットジョイント98の2つの端部は、異なる方位角に回転することが出来、磁気ヨーク86は、スイングアーム98に対して、ターゲットの中心60からオフセットしたピボットジョイント98の軸100の周りを自由にピボット運動する。軸方向ピボットジョイント98は、冷却水68中で作動し、低摩擦でなければならない。このような軸方向ピボットジョイントの例としては、ニューヨーク州Lucas Aerospace of Uticaから部品番号5032-800として商業的に入手できるFree-Flex Pivotがある。
非磁性材料のカウンタウェイト102が、３つのネジ104で磁気ヨーク86に固定され、マグネトロン50とカウンタウェイト102が、モーターシャフト62によりターゲット中心の周りを回るとき、シャフトのトルクの釣合いをとる。
【００２１】
堆積中、モーター64と、取付けられたモーターシャフト62は、マグネトロン50とカウンタウェイト102を冷却水槽68中で上から見て時計方向に回転させる。マグネトロン50とカウンタウェイト102による大きい軸を外れた領域のため、水槽68はピボット中心100の周りにかなりの反時計方向の力を生じる。この流体力学的な力により、ヨーク86の細長いスロット94の反時計方向縁部（図面で左）がモーターシャフト62に当接するまで、ヨーク86と取付けられたマグネトロン50とカウンタウェイト102が、反時計回りに回転する。ヨーク86はモーターシャフト62と共に回転し、いったん係合すると係合は摩擦によらない。スロット94の一端部とシャフト62とは、マグネトロン50を第１直径92の外側上に画定されるトレースで回転するように保持するデテントとして作用する。又は、ブロックをヨーク86に固定して、スイングアーム96の動きを抑え、マグネトロン50が軸100の周りをピボット運動する程度を決めるようにしても良い。マグネトロン50が水槽68中で長期間回転した後は、水がマグネトロン50と共に渦巻き始め、マグネトロン50をデテント位置に保持する水力学的力は減少する。しかし、十分な壁の摩擦があり、幾らかの水力学的力でマグネトロン50をその位置に静かに保持し続けることが出来る。内側デテント位置への移動は、モーターがシャフト62を回転させ始める時の加速力によりさらに促進される。静止しているプレート86の慣性がこの加速に抵抗し、プレート86が結合軸100に対して例示した位置にスイングするようにする。水力学的力でどのデテント位置をとるかを決める力をかけるのが好ましいが、遠心力を利用して同じ結果を得ることも出来る。
【００２２】
前述したように、マグネトロンスパッタリングにより、スパッタされた材料がターゲット表面上に、スパッタリング中新鮮な金属が露出する内側円形領域のすぐ外側の環状領域に再堆積し成長する。この再堆積材料の環状領域は、一般にマグネトロン50がトレースする第１直径と関連付けられるが、スパッタリング条件によってその内側にも外側にもなる。本発明により、周期的にクリーニングサイクルを実行することにより、再堆積した材料の大部分は除去される。クリーニング処理は、組成と結晶性がはっきりしない再堆積材料をスパッタし大きい粒子を放出するので、スパッタされた再堆積材料は、生産ウェハ上に堆積しないようにする。即ち、クリーニングはチャンバ内に生産ウェハを置かないで行う必要がある。しかし、クリーニング処理中にペデスタル20がスパッタコーティングされ、ペデスタル20のウェハ支持領域上に不所望の材料が成長することもある。それゆえ、クリーニングサイクル中ペデスタル20上にダミーのウェハを置くのが良い。
【００２３】
クリーニングサイクル中、制御器48はモーター64が反対方向に回転するようにする。図５の平面図と、図５の６−６線に沿った断面図の図６に示すように、クリーニングサイクル中、マグネトロン50とカウンタウェイト102は反時計方向に回転する。水槽68はマグネトロン50上に時計方向の力をかけ、そのためヨーク94のスロット94の時計方向（右側）側面がモーターシャフト62に当たるまで、ヨーク86と取付けられたマグネトロン50がピボット中心100に対して時計回りにスイングする。この力に加えて、図４の時計回り回転から減速し、図５の反時計回りに加速するので、ピボット中心100に対するプレート86の回転が促進される。スロット94の第２側面とモーターシャフト62が、マグネトロン50を半径方向位置に保持する第２デテントとして作用し、マグネトロンの外側縁部88が第２直径の第２円108をトレースするようにする。第２直径は約370ｍｍでも良い。又は前述したように、ヨーク86に取り付けられたブロックをデテントとして使うことも出来る。
【００２４】
マグネトロンが拡大した外径で回転し、ＤＣマグネトロンスパッタ反応器は、ターゲットをスパッタするように作動する。通常の堆積サイクル中に再堆積し易い領域で、余分に半径10ｍｍがスパッタされ、クリーニングされる。余分の10ｍｍに対応する環状領域は、新しいターゲットの領域とマグネトロンの軌道によって、２つの直径92,108の間の環形の内側か外側のどちらかになる。クリーニング中スパッタされた材料の幾らかは更に外側に再堆積するが、クリーニングは生産の堆積より頻度が少なく、クリーニングはチャンバ内に生産ウェハを置かないで実行する。その結果、ターゲットの有限の寿命中、外側の再堆積は微粒子の問題を起こさない。
【００２５】
クリーニング中のスパッタリング条件は、生産堆積中と同じでも良く、又は均一な高品質の薄膜を堆積するため、クリーニングする必要性を反映するように変えても良い。窒化物層を破るにはより高い電力を使用しても良い。ＴｉＮ、ＴａＮ等の反応性スパッタリングに使用するチャンバでは、クリーニング中に窒素を供給する必要はない。アルゴン作用ガスのみを供給しても良い。再堆積した材料を除去し露出した新しいターゲット材料を残すように、クリーニングは十分な時間継続する。
【００２６】
上述した反転可能回転機構は、スパッタリングの直径の所望の変化を簡単に行うが、図１の反応器に他の種類の偏心機構を使用して同様の結果を得ることも出来る。これらの機構には、機械的、電気的、流体又はその他の気体作動器を回転シャフト62とマグネトロン50の間に挟んだものがあり、容易に回転シャフト62内に制御ラインを適合させることが出来る。又は、外側デテント位置は、上述した反転可能回転機構の中で能動的に制御することも出来る。このような能動的に制御された機構は、２つを超える直径で制御すべきマグネトロンの掃引を制御することができるという利点がある。ここに記載した実施例の回転に誘導された偏心の利点は、制御器48がモーター64に反転回転コマンドを出すこと以外には制御が必要ないことである。
【００２７】
上述した２重直径マグネトロンは、容量結合によるＤＣマグネトロンスパッタ反応器で使用されるが、本発明のマグネトロンはこれに限定されない。可変直径回転可能マグネトロンは、ＲＦスパッタリングと外部プラズマ源によるスパッタ反応器に使用することが出来る。
本発明は、構造と動作を少し変えるだけで、微粒子の製造を大幅に減らすことが出来る。
【図面の簡単な説明】
【図１】  従来のＤＣマグネトロンスパッタリング、半イオン化金属プラズマスパッタリング、又は持続性自己スパッタリングに使用するＤＣマグネトロンスパッタ反応器の概略図である。
【図２】  本発明で使用するマグネトロンの磁石の分布の平面図である。
【図３】  図２のマグネトロンの３−３線に沿った断面図である。
【図４】  本発明の２重直径マグネトロンの実施例の堆積位置にあり図３の断面図に対応する平面図である。
【図５】  図４の２重直径マグネトロンのクリーニング位置にある平面図である。
【図６】  図５の２重直径マグネトロンの６−６線に沿った断面図である。
【符号の説明】
10  反応器
12  真空チャンバ
14  セラミックアイソレータ
16  ターゲット
18  ウェハ
20  ペデスタル
22  ウェハクランプ
24  シールド
26  ＤＣ電源
28  ＲＦ電源
30  交流結合キャパシター
34  第１ガス源
36  マスフロー制御器
38  他のガス源
40  マスフロー制御器
42  ギャップ
44  真空システム
46  ポンピングポート
48  制御器
50  マグネトロン
52  内側磁石
54  外側磁石
56  磁気ヨーク
58  高密度プラズマ領域
60  中心
62  モーターシャフト
64  モーター
66  バックチャンバ
68  水槽
70  回転シール
80  偏心機構
82  内側磁極面
84  外側磁極面
86  磁気ヨーク
88  タブ
89  孔
90  外側端部
94  スロット
96  スイングアーム
98  ピボットジョイント
100  軸
102  カウンタウェイト
104  ネジ
108  第２円
【図１】
0004739506.tif 000002
【図２】
0004739506.tif 000003
【図３】
0004739506.tif 000004
【図４】
0004739506.tif 000005
【図５】
0004739506.tif 000006
【図６】
0004739506.tif 000007